(57)【要約】【課題】成形後の強度および疲労特性に優れた成形品を得ることが可能で、なおかつ高温高速成形性に優れた高温高速成形用アルミニウム合金材およびその製造方法を提供する。【解決手段】Ｍｇ２．０〜８．０％、Ｍｎ０．０５〜１．５％、Ｃｒ０．０５〜０．４％、Ｆｅ０．４％以下、Ｓｉ０．４％以下、残部がＡｌよりなり、溶解鋳造時に形成されるＣｒ系の金属間化合物が２０μｍ以下であり、かつ、Ｍｎ及びＣｒ系の析出物として５０〜１０００ｎｍの金属間化合物粒子が３５０，０００個／ｍｍ２以上存在するアルミニウム合金材であって、２００〜５５０℃、１０−２〜１０／秒のひずみ速度で成形後に直ちに２０℃／分以上で室温まで冷却を行う高温高速成形に用いられるアルミニウム合金材。【選択図】なし【特許請求の範囲】
【請求項１】
Ｍｇ：２．０〜８．０％（質量％、以下同じ）、Ｍｎ：０．０５〜１．５％、Ｃｒ：０．０５〜０．４％を含有し、Ｆｅを０．４％以下、Ｓｉを０．４％以下に規制し、残部がＡｌ及び不可避不純物よりなり、
溶解鋳造時に形成されるＣｒ系の金属間化合物の粒子径が２０μｍ以下であり、かつ、Ｍｎ及びＣｒ系の析出物として粒子径５０〜１０００ｎｍの金属間化合物粒子が３５０，０００個／ｍｍ２以上の分布密度で存在する高温高速成形用アルミニウム合金材であって、
２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材。
【請求項２】
Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上を含有し、残部がＡｌ及び不可避不純物よりなり、
溶解鋳造時に形成されるＣｒ系の金属間化合物の粒子径が２０μｍ以下であり、かつ、Ｍｎ及びＣｒ系の析出物として粒子径５０〜１０００ｎｍの金属間化合物粒子が３５０，０００個／ｍｍ２以上の分布密度で存在する高温高速成形用アルミニウム合金材であって、
２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材。
【請求項３】
Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上とＣｕ：０．０５〜１．０質量％を含有し、残部がＡｌ及び不可避不純物よりなり、
溶解鋳造時に形成されるＣｒ系の金属間化合物の粒子径が２０μｍ以下であり、かつ、Ｍｎ及びＣｒ系の析出物として粒子径５０〜１０００ｎｍの金属間化合物粒子が３５０，０００個／ｍｍ２以上の分布密度で存在する高温高速成形用アルミニウム合金材であって、
２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材。
【請求項４】
Ｍｇ：２．０〜８．０％（質量％、以下同じ）、Ｍｎ：０．０５〜１．５％、Ｃｒ：０．０５〜０．４％を含有し、Ｆｅを０．４％以下、Ｓｉを０．４％以下に規制し、残部がＡｌ及び不可避不純物よりなるアルミニウム合金鋳塊に、
４００〜５５０℃、１〜２４時間で均質化処理を行う工程と、前記均質化処理を経た合金鋳塊に熱間加工と冷間加工の両方又はいずれか一方を行う工程とを少なくとも含むことによって、アルミニウム合金材中に溶解鋳造時に形成されるＣｒ系の金属間化合物の粒子径を２０μｍ以下とし、かつ、前記アルミニウム合金材中にＭｎ及びＣｒ系の析出物として粒子径５０〜１０００ｎｍの金属間化合物粒子を３５０，０００個／ｍｍ２以上の分布密度で存在させる高温高速成形用アルミニウム合金材の製造方法であって、
前記高温高速成形用アルミニウム合金材は、２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材の製造方法。
【請求項５】
Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上を含有し、残部がＡｌ及び不可避不純物よりなるアルミニウム合金鋳塊に、
４００〜５５０℃、１〜２４時間で均質化処理を行う工程と、前記均質化処理を経た合金鋳塊に熱間加工と冷間加工の両方又はいずれか一方を行う工程とを少なくとも含むことによって、アルミニウム合金材中に溶解鋳造時に形成されるＣｒ系の金属間化合物の粒子径を２０μｍ以下とし、かつ、前記アルミニウム合金材中にＭｎ及びＣｒ系の析出物として粒子径５０〜１０００ｎｍの金属間化合物粒子を３５０，０００個／ｍｍ２以上の分布密度で存在させる高温高速成形用アルミニウム合金材の製造方法であって、
前記高温高速成形用アルミニウム合金材は、２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材の製造方法。
【請求項６】
Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上とＣｕ：０．０５〜１．０質量％を含有し、残部がＡｌ及び不可避不純物よりなるアルミニウム合金鋳塊に、
４００〜５５０℃、１〜２４時間で均質化処理を行う工程と、前記均質化処理を経た合金鋳塊に熱間加工と冷間加工の両方又はいずれか一方を行う工程とを少なくとも含むことによって、アルミニウム合金材中に溶解鋳造時に形成されるＣｒ系の金属間化合物の粒子径を２０μｍ以下とし、かつ、前記アルミニウム合金材中にＭｎ及びＣｒ系の析出物として粒子径５０〜１０００ｎｍの金属間化合物粒子を３５０，０００個／ｍｍ２以上の分布密度で存在させる高温高速成形用アルミニウム合金材の製造方法であって、
前記高温高速成形用アルミニウム合金材は、２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材の製造方法。
【請求項７】
請求項１〜３のいずれか１項に記載の高温高速成形用アルミニウム合金材を、２００〜５５０℃の温度、１０−２〜１０／ｓｅｃのひずみ速度で高温高速成形し、直ちに２０℃／分以上の冷却速度で室温まで冷却することにより、金属組織を亜結晶粒組織とすることを特徴とするアルミニウム合金成形品の製造方法。
【発明の詳細な説明】
【技術分野】
【０００１】
本発明は、冷間プレスでは成形することが困難な複雑形状を有し、なおかつ成形品に優れた強度や疲労特性が要求されるアルミニウム合金部材を高温高速成形により成形加工するのに好適な高温高速成形用アルミニウム合金材とその製造方法に関する。
【背景技術】
【０００２】
Ａｌ−Ｍｇ系アルミニウム合金は、高温領域で、１０−３／ｓｅｃ程度のひずみ速度において３００％以上もの高い伸びを示す超塑性現象を発現することが知られており、この特性を利用して、アルミニウム合金板を高温に加熱してガス圧等により任意形状の金型に沿うように成形している。そして、通常の室温でのプレス成形では製造することが困難である複雑な形状を有する成形体を得ることが可能な超塑性成形用のアルミニウム合金板に関する技術が知られている（例えば、特許文献１参照）。
さらに最近では、高温成形時のひずみ速度を従来よりも一桁以上大きくして、例えば１０−２〜１／ｓｅｃのひずみ速度として、生産性を大幅に高める高温高速成形に関する技術が多数開示されている（例えば、次の特許文献２〜７参照）。
【０００３】
最近行われている上述のようなひずみ速度の高い領域で行う高温成形では、より高い高温高速成形性を確保する目的で高温高速成形中における結晶組織の制御がなされている。例えば特許文献２では、Ｍｎ、Ｃｒ、Ｚｒ、Ｖ、Ｔｉ、Ｂのうち一種または二種以上を適量添加して、高温成形時に結晶粒が異常粒成長することを防止する技術が開示されている。
また、特許文献４では、Ｍｎ、Ｃｒ、Ｚｒのうち一種または二種以上を適量添加することによって高温変形中の合金の再結晶において、再結晶粒を微細にする技術が開示されている。さらに、特許文献５では、Ｍｎ、Ｃｒのうち一種または二種を適量添加することにより、高温変形中に生成する再結晶を安定化させ、良好な成形性および成形後の外観品質を与え、また成形後の強度を高める技術が開示されている。
このように、従来の高温高速成形技術ではＭｎやＣｒに代表される各種遷移元素を適量添加して結晶組織を制御することが行われている。
【０００４】
【特許文献１】特許第２８３１１５７号公報
【特許文献２】特開平８−１９９２７２
【特許文献３】特許第３１４５９０４号公報
【特許文献４】特開平１０−２５９４４１
【特許文献５】特開２００３−３４２６６５
【特許文献６】特開２００４−２２５１１４
【特許文献７】特開２００４−２８５３９０
【発明の開示】
【発明が解決しようとする課題】
【０００５】
しかしながら、これまでに高温高速成形におけるＡｌ−Ｍｇ系アルミニウム合金の変形の機構は十分に明らかにされておらず、優れた高温高速成形性を得るため、また成形品の強度を高めるためにはどのような結晶組織が最適であり、どのような組織制御が必要であるのかは不明のままであった。このため、高温高速成形技術を利用して成形品を生産する現場においては、時として成形温度・ひずみ速度等の条件によっては、成形途中で素材が破断したり、成形後の製品の強度が不足したりするなどのトラブルが見受けられた。
また、上記のような目的でＭｎやＣｒを過度に添加した場合には、Ｃｒ系の巨大な金属間化合物が溶解鋳造時に生成して、アルミニウム合金中に混入することによって、このＣｒ系金属間化合物が破断の起点となり、成形性が低下することがあった。この場合、高温高速成形が首尾よく実施できたとしても、得られた成形品の疲労特性が大幅に低下するため、この成形品を例えば輸送機器用部材のような繰り返し荷重のかかる部材に適用することはできなかった。
本発明はこのような事情に着目してなされたものであって、成形後の強度および疲労特性に優れた成形品を得ることが可能で、なおかつ高温高速成形性に優れた特定の合金組成を有する高温高速成形用アルミニウム合金材およびその製造方法、さらに、アルミニウム合金成形品の製造方法を提供することを目的としている。
【課題を解決するための手段】
【０００６】
発明者らは、より優れた高温高速成形性と成形品の高強度化および疲労強度の向上を目的として、アルミニウム合金材の高温高速変形のメカニズムと、Ｃｒ系の粗大金属間化合物の生成メカニズムついて鋭意検討を実施した。
まず、変形メカニズム関しては、２００〜５５０℃の温度域において、ひずみ速度が１０−２／ｓｅｃ以上で行われる高温高速変形では、変形中に結晶粒内に亜結晶粒組織が形成され、この亜結晶粒の回転が、従来から知られている粒界すべり及び粒内変形に重畳することにより、高温高速伸びに寄与していることが明らかとなった。ここで言う「亜結晶粒」とは、粒界角が１５度以上の結晶粒界で構成される通常の結晶粒内部において、粒界角が１５度未満の亜結晶粒界により構成される粒のことである。この亜結晶粒組織は、高温高速成形性を高めるのみではなく、個々の結晶粒を強化することにより、成形後の強度向上にも寄与する。一方で、この亜結晶粒組織は高温高速成形中および成形後の冷却過程で再結晶が生じることにより容易に消滅してしまい、亜結晶粒組織が形成されることによりもたらされる高温高速成形性の向上や成形品の強度向上の効果が得られなくなってしまう。
【０００７】
発明者らはこの問題に対して鋭意検討を行い、適量のＭｎおよびＣｒを共添加して、これらの元素とＡｌにより構成される析出物の分布形態を適切に制御することにより、高温高速成形中及び、成形後の冷却過程において、この亜結晶粒組織を安定に存在させることが可能であることを見出した。
次に、溶解鋳造時に生成するＣｒ系の巨大な金属間化合物については、結晶粒微細化材として添加されるＴｉが過度の量で存在すると、Ｃｒ系の巨大な金属間化合物が生成しやすくなる傾向を見出し、Ｔｉ量を一定量以下に制限することによって、巨大な金属間化合物の生成を抑制しうることを見出した。
以上の知見をもとに、発明者らは各種元素の添加量、析出物の粒子径および分布密度に関する分布形態を綿密に検討して、本発明をなすに至った。
【０００８】
すなわち、本発明は、
（１）Ｍｇ：２．０〜８．０％（質量％、以下同じ）、Ｍｎ：０．０５〜１．５％、Ｃｒ：０．０５〜０．４％を含有し、Ｆｅを０．４％以下、Ｓｉを０．４％以下に規制し、残部がＡｌ及び不可避不純物よりなり、
溶解鋳造時に形成されるＣｒ系の金属間化合物の粒子径が２０μｍ以下であり、かつ、Ｍｎ及びＣｒ系の析出物として粒子径５０〜１０００ｎｍの金属間化合物粒子が３５０，０００個／ｍｍ２以上の分布密度で存在する高温高速成形用アルミニウム合金材であって、
２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材、
（２）Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上を含有し、残部がＡｌ及び不可避不純物よりなり、
溶解鋳造時に形成されるＣｒ系の金属間化合物の粒子径が２０μｍ以下であり、かつ、Ｍｎ及びＣｒ系の析出物として粒子径５０〜１０００ｎｍの金属間化合物粒子が３５０，０００個／ｍｍ２以上の分布密度で存在する高温高速成形用アルミニウム合金材であって、
２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材、
（３）Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上とＣｕ：０．０５〜１．０質量％を含有し、残部がＡｌ及び不可避不純物よりなり、
溶解鋳造時に形成されるＣｒ系の金属間化合物の粒子径が２０μｍ以下であり、かつ、Ｍｎ及びＣｒ系の析出物として粒子径５０〜１０００ｎｍの金属間化合物粒子が３５０，０００個／ｍｍ２以上の分布密度で存在する高温高速成形用アルミニウム合金材であって、
２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材、
（４）Ｍｇ：２．０〜８．０％（質量％、以下同じ）、Ｍｎ：０．０５〜１．５％、Ｃｒ：０．０５〜０．４％を含有し、Ｆｅを０．４％以下、Ｓｉを０．４％以下に規制し、残部がＡｌ及び不可避不純物よりなるアルミニウム合金鋳塊に、
４００〜５５０℃、１〜２４時間で均質化処理を行う工程と、前記均質化処理を経た合金鋳塊に熱間加工と冷間加工の両方又はいずれか一方を行う工程とを少なくとも含むことによって、アルミニウム合金材中に溶解鋳造時に形成されるＣｒ系の金属間化合物の粒子径を２０μｍ以下とし、かつ、前記アルミニウム合金材中にＭｎ及びＣｒ系の析出物として粒子径５０〜１０００ｎｍの金属間化合物粒子を３５０，０００個／ｍｍ２以上の分布密度で存在させる高温高速成形用アルミニウム合金材の製造方法であって、
前記高温高速成形用アルミニウム合金材は、２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材の製造方法、
（５）Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上を含有し、残部がＡｌ及び不可避不純物よりなるアルミニウム合金鋳塊に、
４００〜５５０℃、１〜２４時間で均質化処理を行う工程と、前記均質化処理を経た合金鋳塊に熱間加工と冷間加工の両方又はいずれか一方を行う工程とを少なくとも含むことによって、アルミニウム合金材中に溶解鋳造時に形成されるＣｒ系の金属間化合物の粒子径を２０μｍ以下とし、かつ、前記アルミニウム合金材中にＭｎ及びＣｒ系の析出物として粒子径５０〜１０００ｎｍの金属間化合物粒子を３５０，０００個／ｍｍ２以上の分布密度で存在させる高温高速成形用アルミニウム合金材の製造方法であって、
前記高温高速成形用アルミニウム合金材は、２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材の製造方法、
（６）Ｍｇ：２．０〜８．０％（質量％、以下同じ）、Ｍｎ：０．０５〜１．５％、Ｃｒ：０．０５〜０．４％、Ｔｉ：０．００４〜０．０２％を含有し、Ｆｅを０．４％以下、Ｓｉを０．４％以下に規制し、さらに、Ｖ：０．０１〜０．２％、Ｓｃ：０．０１〜０．４％、Ｂ：０．０００１〜０．０５％、Ｂｅ：０．０００１〜０．０１％のうち１種又は２種以上とＣｕ：０．０５〜１．０質量％を含有し、残部がＡｌ及び不可避不純物よりなるアルミニウム合金鋳塊に、
４００〜５５０℃、１〜２４時間で均質化処理を行う工程と、前記均質化処理を経た合金鋳塊に熱間加工と冷間加工の両方又はいずれか一方を行う工程とを少なくとも含むことによって、アルミニウム合金材中に溶解鋳造時に形成されるＣｒ系の金属間化合物の粒子径を２０μｍ以下とし、かつ、前記アルミニウム合金材中にＭｎ及びＣｒ系の析出物として粒子径５０〜１０００ｎｍの金属間化合物粒子を３５０，０００個／ｍｍ２以上の分布密度で存在させる高温高速成形用アルミニウム合金材の製造方法であって、
前記高温高速成形用アルミニウム合金材は、２００〜５５０℃の温度、１０−２〜１０／ｓｅｃのひずみ速度における成形後に直ちに２０℃／分以上の冷却速度で室温まで冷却を行う高温高速成形に用いられることを特徴とする高温高速成形用アルミニウム合金材の製造方法、および、
（７）前記（１）〜（３）のいずれか１項に記載の高温高速成形用アルミニウム合金材を、２００〜５５０℃の温度、１０−２〜１０／ｓｅｃのひずみ速度で高温高速成形し、直ちに２０℃／分以上の冷却速度で室温まで冷却することにより、金属組織を亜結晶粒組織とすることを特徴とするアルミニウム合金成形品の製造方法、
を提供するものである。
【発明の効果】
【０００９】
本発明によれば、遷移元素系の分散粒子をマトリクス中に均一かつ高密度に分散させることにより、亜結晶粒組織を成形時および成形後の冷却過程で安定に存在させ、優れた高温高速成形性と成形後の強度、疲労特性を有する高温高速成形用のアルミニウム合金材が得られる。そして、本発明のアルミニウム合金材を使用することにより、従来の冷間成形加工では成形が困難な複雑な形状を有する成形品の量産が可能となる。
【発明を実施するための最良の形態】
【００１０】
以下、本発明の高温高速成形用アルミニウム合金材について詳細に説明する。
先ず、本発明のアルミニウム合金材を構成する合金成分元素の添加理由および添加範囲について説明をする。
【００１１】
本発明において、Ｍｇの含有量は、２．０〜８．０％（％は質量％を表す。以下同じ）である。
Ｍｇはアルミニウムに高温高速成形性を付与するための必須元素であると同時に、固溶硬化により成形品の強度向上に寄与するもので、合金中の含有量は２．０〜８．０％、好ましくは２．４〜７．６％の範囲である。Ｍｇ量が少な過ぎると高温高速成形時に十分な伸びが得られないと同時に、成形品の強度が大きく低下する。また、Ｍｇ量が多過ぎると熱間加工性が大幅に低下して、熱間加工により高温高速成形用の素材を製造することが困難となる。
【００１２】
Ｍｎの含有量は０．０５〜１．５％であり、また、Ｃｒの含有量は０．０５〜０．４％である。
本発明では、ＭｎおよびＣｒは必須元素である。これらは同時に添加されることにより、鋳造に引き続いて行われる均質化処理によってマトリクス中に均一且つ密に（Ｍｎ,Ｃｒ）Ａｌ４または（Ｍｎ,Ｃｒ）Ａｌ６の分散粒子として析出して、高温高速成形時に結晶粒内に形成される亜結晶粒組織を安定化させ、成形中および成形終了後の再結晶により亜結晶組織が消滅することを防止する。
この析出物の粒子径が５０〜１０００ｎｍ、好ましくは５０〜７００ｎｍの時に亜結晶組織を安定化する効果を有する。粒子径が５０ｎｍ以下では亜結晶粒界と析出物の接触面積が微小なため、亜結晶粒を安定化する効果は認められない。粒子径が上限を超える場合には、析出物の周辺にひずみが過度に蓄積することにより、再結晶粒の核となることにより、亜結晶粒組織を消滅せしめる再結晶を誘起する。
【００１３】
さらに、高温高速成形時に形成される亜結晶粒を安定化させるためには、析出物が隙間無く分布していることが必要である。もし、析出物が存在しない領域が比較的広い場合には、その領域中に存在する亜結晶粒は安定化されず、再結晶の核として成長し、一定の大きさに達すると分散粒子の有無に関係なく粗大な再結晶粒として成長することにより、亜結晶粒組織が消滅してしまう場合がある。そのため、析出物の分布密度は３５０，０００個／ｍｍ２以上、好ましくは４００，０００個／ｍｍ２以上である必要がある。分布密度がこれより低い場合には、再結晶組織の安定化効果が不十分なため成形途中もしくは、成形後の冷却過程に再結晶が生じ、亜結晶組織が消滅して、高温高速成形性が低下するとともに成形品の強度低下を引き起こす。
アルミニウム合金材における金属間化合物の分布密度および粒子径は、薄膜のアルミニウム合金サンプルを透過型電子顕微鏡により観察して得られる観察写真を解析することにより測定することができる。また、析出物がＭｎおよびＣｒ系の金属間化合物粒子であることは、透過型電子顕微鏡に具備されている元素分析装置によって、個々の析出物の元素分析を行うことにより確認できる。
【００１４】
Ｃｒを添加せずに、Ｍｎのみを添加すると、Ｍｎは均質化処理時にＭｎＡｌ４及びＭｎＡｌ６として析出するが、その多くが１０００ｎｍ以上の粒子径で析出してしまい、亜結晶粒組織の安定化に寄与する粒子径５０〜１０００ｎｍの析出物の分布密度は３５０，０００個/ｍｍ２以下であるため、亜結晶粒組織を安定させることは出来ず、高温高速成形中に再結晶が生じ、これにより高温高速成形性が大幅に低下する。またＭｎを添加せずにＣｒのみを添加すると、Ｃｒは均質化処理時にＣｒＡｌ７及びＭｇ３Ｃｒ２Ａｌ１８として析出するが、析出密度が３５０，０００個/ｍｍ２よりも低く、亜結晶粒組織の十分な安定化効果は得られない。
【００１５】
Ｍｎの含有範囲は０．０５〜１．５％、好ましくは０．１〜１．５％であり、Ｃｒは０．０５〜０．４％、好ましくは０．０５〜０．３２％である。上記のごとくＭｎ量およびＣｒ量が下限よりも低い場合には上記の効果に乏しく、Ｍｎ量およびＣｒ量が上限よりも高い場合には、後述するＴｉ量制限の効果は無く、溶解鋳造時に例えば、Ａｌ−Ｆｅ−Ｍｎ−Ｓｉ、Ａｌ−ＣｒのようなＭｎ及びＣｒ系の巨大な金属間化合物を生成し、高温高速成形時に破壊の起点となり高温高速成形性が低下するとともに、成形品の疲労特性が大幅に低下する。
【００１６】
本発明のアルミニウム合金材では、ＦｅおよびＳｉの含有量を規制する必要があり、Ｆｅの含有量は０．４％以下に、Ｓｉの含有量は０．４％以下に規制する。
ＦｅおよびＳｉは一般に不純物としてＡｌ地金に含有されるものであるが、合金中に混入するとＡｌ−Ｆｅ−Ｍｎ−Ｓｉ系、Ｍｇ−Ｓｉ系の金属間化合物を生成し、高温高速成形性を阻害する。したがって、ＦｅおよびＳｉの混入許容範囲はそれぞれ０．４％以下、好ましくはそれぞれ０．３５％以下である。上限を超えると高温高速成形性が著しく低下する。
また、Ｔｉは鋳造時の結晶粒微細化のために添加されるのが好ましいが、その含有量は０．００４％〜０．０２％である。０．０２％を超えて添加されると、本発明の規定範囲内のＭｎおよびＣｒ含有量でも溶解鋳造時に粗大なＣｒ系の金属間化合物が生成して、アルミニウム合金中に混入することにより、高温高速成形性が低下するととともに、成形品の疲労特性が低下する。したがって、結晶粒微細化のためのＴｉの含有量は０．０２％以下に制限するが、好ましくは、０．０１５％以下０．００４％以上である。その含有量が０．００４％未満では、結晶粒微細化の効果が少なく、より良好な鋳塊が得られない。
【００１７】
さらに、本発明のアルミニウム合金材の構成成分としては、任意に、Ｖ：０．０１〜０．２％、Ｓｃ：０．０１〜０．４％、Ｂ：０．０００１〜０．０５％、Ｂｅ：０．０００１〜０．０１％のうち1種又は２種以上を含有することができる。
ＶおよびＳｃはいずれも均質化処理によってマトリックス中に析出し、ＭｎやＣｒ系の析出物の亜結晶粒組織を安定化する効果を補う。Ｖ量が０．０１％以下、Ｓｃ量が０．０１％以下では、これらの効果に乏しい。一方、Ｖ量が０．２％以上、Ｓｃ量が０．４％以上では、鋳造時にこれらがＡｌ１０Ｖ、Ａｌ３Ｓｃのような巨大な金属間化合物を生成して、高温高速成形性が大幅に低下してしまう。
また、Ｖ、Ｓｃと同様の作用・効果を有するＺｒを任意の構成成分とするのが好ましい。そのＺｒの好ましい含有量は、０．０１〜０．３％であり、多すぎるとＡｌ３Ｚｒの大きな金属間化合物を生成し、高温高速成形の妨げとなる。
ＢはＴｉとともに含有されることにより、Ｔｉが鋳塊の結晶粒を微細化する効果をさらに高める。その結果、成形前の素材の結晶粒径が微細化することにより、高温高速成形性を向上させる。Ｂ量が０．０００１以下では上述の効果に乏しく、Ｂ量が０．０５％以上ではＡｌＢ２等の巨大な晶出物を形成して、高温高速成形性が著しく低下してしまう。
Ｂｅは高温高速成形用のアルミニウム合金材表面のＭｇの高温成形中における酸化を抑制し、表面を安定化することにより、成形後に引き続いて実施される塗装・陽極酸化処理性が向上する。Ｂｅ量が０．０００１％以下では上記の効果が発現しない。Ｂｅ量が０．０１％以上でも良いが、上記の効果が飽和してしまい経済上不利益を生じる。
【００１８】
本発明のアルミニウム合金材の任意構成成分としてさらに、Ｃｕを０．０５〜１．０％含有することができる。Ｃｕは高温高速成形終了後に成形品を室温に1日以上保持するか、または１００℃以上の温度で1時間以上保持することにより、マトリクス中に析出して成形品の強度向上に寄与する。このようなＣｕの析出により強度を向上させる場合には、高温高速成形終了後に成形品をできるだけ速やかに室温まで冷却する必要がある。成形温度から室温までの冷却速度は、２０℃／分以上が好ましい。Ｃｕ量が０．０５％以下では上記の効果が発現しないし、また、１．０％以上では成形品の耐食性が著しく低下してしまう。Ｃｕの含有量は０．１〜０．５％が好ましい。
【００１９】
本発明の高温高速成形用アルミニウム合金材は、化学的成分組成としては以上の条件を満たしていればよいが、良好な高温高速成形性と成形品の高強度および疲れ強さを確保するためには、本発明合金が以下に述べる金属組織的特徴を有するとことが重要である。
まず、Ｃｒ系の金属間化合物の粒子径は２０μｍ以下とするのが好ましい。溶解鋳造時にＡｌ−Ｃｒ系の巨大な金属間化合物が生成して、高温高速成形用のアルミニウム合金材に２０μｍ以上の金属間化合物が存在すると、これが高温高速成形時に破壊の起点となり高温高速成形性が低下するとともに、成形品の疲労特性が低下する。
さらに、ＭｎおよびＣｒ系の析出物として、粒子径５０〜１００００ｎｍの析出物が、３５０，０００個／ｍｍ２以上の分布密度で存在する必要がある。これら析出物の粒子径及び分布密度の限定理由については、既にＭｎおよびＣｒの含有量に関連して述べたとおりである。
【００２０】
本発明合金は、高い高温高速成形性と成形品の強度を高めるために、上記２つの金属組織的特徴に加えて、さらに以下の金属組織的特徴を満足する必要がある。即ち、２００〜５５０℃の温度範囲において１０−２〜１０/ｓｅｃのひずみ速度で成形後に直ちに２０℃／分以上の冷却速度で室温まで冷却後、その金属組織が亜結晶粒組織よりなることである。これらの成形条件の範囲を定めた理由について説明する。
まず、成形温度は２００〜５５０℃、好ましくは３００〜５００℃の範囲内である。成形温度が低すぎる場合には、十分な高温高速成形伸びが得られず、冷間成形加工で成形困難な複雑形状の成形品を得ることができない。一方、成形温度が上限以上では、成形中に形成される亜結晶粒組織を安定化するためにマトリクス中に均一かつ高密度に析出せしめたＭｎおよびＣｒ系の分散粒子がマトリクス中に再固溶し消滅してしまうことにより、亜結晶粒組織の安定化効果が失われ、成形時もしくは成形終了後に再結晶が生じて亜結晶組織が消滅してしまう。
【００２１】
次に、高温高速成形時の平均のひずみ速度は１０−２〜１０／ｓｅｃとする。ひずみ速度が１０−２／ｓｅｃ以下のひずみ速度での成形は技術的に可能であるが、生産性に著しく劣るため経済的ではない。一方、ひずみ速度が１０／ｓｅｃ以上では変形速度が高すぎて、亜結晶組織が形成されないため高温高速成形性が著しく低下して、複雑な形状に成形することが不可能となる。
さらに、本発明では高温高速成形後の室温までの冷却速度は２０℃／分以上、好ましくは２５℃／分以上である。冷却速度が低すぎる場合には、冷却過程で再結晶が生じることにより亜結晶粒が消滅して、成形品の強度が大幅に低下してしまう。
【００２２】
以下に、本発明におけるアルミニウム合金材の製造方法について説明する。
本発明の合金材は基本的に展伸用のアルミニウム合金の製造において通常採用されている方法により製造が可能である。即ち、前記した本発明の成分規格の範囲内に溶解調整されたアルミニウム合金溶湯を通常の溶解鋳造法を適宜選択して鋳造する。ここで通常の溶解鋳造法としては、例えば半連続鋳造法（ＤＣ鋳造法）や薄板連続鋳造法（ロールキャスト法等）などを含む。
【００２３】
ついで、このアルミニウム合金鋳塊に均質化処理を施す。均質化処理はＭｎおよびＣｒ系の分散粒子を、マトリクス中に均一かつ高密度に析出させるために必要な工程である。好ましくは４００〜５５０℃、さらに好ましくは４３０〜５３０℃の範囲で、１〜２４時間、好ましくは８〜１２時間の条件で実施する。この均質化処理工程の前もしくは後で適宜面削を施した後、熱間加工、冷間加工の両方又はいずれか一方を実施することにより、高温高速成形用のアルミニウム合金材を製造する。この際、必要に応じて適宜中間焼鈍を行ってもよいし、最終焼鈍を実施してもよい。ここで、熱間加工、冷間加工とは製造する高温高速成形用のアルミニウム合金材の最終形態に応じて、圧延であっても良いし、押出し、引き抜き、鍛造であっても良い。
製造される高温高速成型用アルミニウム合金材の形状としては、板をはじめとして、円状・角状・その他の複雑形状よりなる断面形状を有する中空管等いずれの形状でも良い。
また、本発明でいう高温高速成形とは、２００〜５５０℃の温度範囲で１０−2〜１０／ｓｅｃのひずみ速度で行われる成形加工方法であり、ガス等の流体の圧力を利用したバルジ成形や任意のプレス成形方法、金型成型方法等も含まれる。
【実施例】
【００２４】
以下に、本発明を実施例に基づきさらに詳細に説明するが、本発明はこれに限定されるものではない。
（実施例１）
表１に示す化学成分および組成を有する各アルミニウム合金を６８０℃で溶解し、ＤＣ鋳造法により鋳造した。得られた各鋳塊を面削後、５１０℃×８時間の均質化処理をしてから、４９０℃で熱間圧延を開始し２８０℃で板厚を５ｍｍとして熱間圧延を終了した。その後、４００℃×３時間の中間焼鈍を行ってから、板厚１ｍｍまで冷間圧延を行った。最後に、この冷間圧延板を５２０℃×２０秒焼鈍して再結晶組織として、以下の試験の供試材とした。
なお、比較例である「合金１０」はＭｇ量が本発明の規定範囲以上であり、熱間圧延性が極めて悪く、圧延時に割れが発生したため、板厚１ｍｍの供試材を作製するに至らず、以降の試験を中止した。
まず、供試材中の金属間化合物の粒子径を光学顕微鏡により調べた結果と、厚さ約０．３μｍの薄膜サンプルを作製して、析出物の粒子径及び分布密度を透過型電子顕微鏡により調べた結果を表２に示す。金属間化合物の粒子径が１５μｍ以下および粒子径５０〜１０００ｎｍの析出物の分布密度が３５０，０００個／ｍｍ２以上のいずれも満たすものは分布形態の判定を「○」、いずれかを満たさないものを「×」とした。
【００２５】
【表１】
2007186747.tif 000002
【００２６】
【表２】
2007186747.tif 000003
【００２７】
次に、これらの供試材より、引張試験片（幅４ｍｍ×平行部長さ１５ｍｍ）を作製して、５００℃においてひずみ速度１０−１／ｓｅｃの条件で高温引張試験［温度条件以外はＪＩＳ  Ｚ２２４１に準ずる］を実施し、高温高速伸びを調べ、結果を表３にまとめた。本発明では１５０％以上の高温高速伸びが得られた場合に良好な高温高速成形性を有するものと判定し、「○」で示した。
また、これらの冷間圧延板より３００ｍｍ角の成形用板を切り出し、不活性ガスの圧力を利用して成形を行う小型のブロー成形機を用いて高温高速ブロー成形を行った。金型には一辺２５０ｍｍで高さ６０ｍｍの角筒金型を使用し、成形用板を成形機にセット後に加熱して５００℃の成形温度に達した後、平均のひずみ速度が約１０−１／ｓとなるように不活性ガスの昇圧速度を制御して、高さ６０ｍｍの高温高速成形を行った。成形完了後直ちに角筒成形品を成形機より取り外し、４０℃／分の冷却速度で室温まで冷却した。図１に示すように、この得られた角筒成形品１の上面中心部２より圧延方向にＪＩＳ５号引張試験片を採取して引張試験［ＪＩＳ  Ｚ２２４１に準拠］を行った。その結果得られた０．２％耐力値及び引張強度を表３に示した。
さらに、同様にして成形した複数の角筒成形品の上面中央部２より、疲労試験片を作製して、片振り引張りの条件で疲労試験［ＪＩＳ  Ｚ２２７３に準拠］を行い、１×１０７回の疲れ強さを調べて表３に示した。引張強度に対する１０７回疲れ強さの比によって定義される疲労比を同表に示し、この疲労比が０．４未満の場合に、成形品の疲れ強さが不十分であると判断し「×」で示し、０．４以上を「○」とした。
【００２８】
【表３】
2007186747.tif 000004
【００２９】
さらにまた、これらの成形品の組織が亜結晶粒組織より構成されているかどうかを調べるために、上記と同じ温度およびひずみ速度条件の高温高速ブロー成形により別途角筒成形品を作製した。図１に示すように、その角筒成形品１の上面中心部２、上面コーナー部３および側面中心部４よりそれぞれ１０×１０ｍｍのサンプルを採取し、これを以下に説明する方法で結晶粒界解析に供した。
まず、これらのサンプルを板厚方向中心部まで機械研磨した後、仕上げ研磨により鏡面として、さらに電解研磨を施し成形品の板厚中心部を露出させた。その後、このサンプルを結晶粒界解析が可能である電子後方散乱回折像解析装置を具備した走査型電子顕微鏡にセットして、露出させた部分のうち２００×２００μｍの領域の結晶粒界を解析した。
解析したデータをもとにして、粒界角が１５度以上の粒界を通常の「結晶粒界」、角度差が１５度未満の粒界を「亜結晶粒界」として分類して、通常の結晶粒界と亜結晶粒界を合わせたすべての粒界に占める亜結晶粒界の割合を算出し、成形品の各部位についての亜結晶粒界の割合を表４にまとめた。
さらに、本発明では、高温高速成形中に形成される亜結晶粒界の割合と、高温高速成形性および成形後の強度の関係について蓄積した多数の試験データを基にして、サンプルを採取した３箇所の亜結晶粒界の割合の平均値が５％以上の場合に成形品が亜結晶粒組織により構成されていると判断して「○」で示し、５％以下は「×」で同表に示した。
【００３０】
【表４】
2007186747.tif 000005
【００３１】
本発明の成分範囲内の「合金１〜８」中の金属間化合物の粒子径はいずれも２０μｍ以下であり、またＭｎおよびＣｒ系の析出物として、粒子径５０〜１０００ｎｍの析出物が３５０，０００個/ｍｍ２以上の分布密度で分布しており、金属間化合物の粒子径および析出物の分布形態に関しても本発明の要件を満たしていた。また、５００℃の温度でひずみ速度（１０−１/ｓ）で変形すると、いずれの場合も１５０％以上の高温高速伸びを示し、良好な高温高速成形性を有していることが明らかとなった。さらに、４０℃／分の冷却速度で室温まで冷却後の組織は、いずれの合金の場合も亜結晶粒組織となっていた。
【００３２】
一方、比較例である「合金９」はＭｇ量が本発明の規定範囲以下であるため、１５０％以上の高温高速伸びが得られず、「合金１０」は先に記載したように、圧延で試供材を作製することができなかった。
また、比較例の「合金１１」および「合金１２」は、それぞれ規定量共添加されるべきＭｎ、Ｃｒのうち一方の量が本発明の範囲より少ないため、粒子径が５０〜１０００ｎｍの析出物の分布密度が３５０，０００個/ｍｍ２以下であるため、高温高速成形時に形成される亜結晶組織を安定化することができず、再結晶が生じることにより亜結晶粒組織が消滅したために、十分な高温高速伸びが得られなかった。この結果はＭｎとＣｒを共に適量添加することの有効性を裏付けている。また高温高速ブロー成形後の結晶組織では亜結晶粒組織が全面で消失していた。Ｍｇを主要な添加元素とする本供試材では、基本的に、固溶強化に寄与するＭｇ添加量によって強度が決まるが、これら「合金１１」及び「合金１２」の成形品の０．２％耐力および引張強度は、Ｍｇ量がほぼ同等でかつ成形品が亜結晶組織により成っていた本発明「合金1」に比較してそれぞれ１５ＭＰａ程度低い。これは本発明例である「合金１」が成形後も亜結晶粒組織を維持することによって強度の向上を図っていることを裏付けている。
【００３３】
さらに、比較例の「合金１３、１４」は、それぞれＭｎ、Ｃｒの添加量が本発明範囲よりも多いために、また、「合金１６」はＺｒ、Ｖ、Ｓｃが多く、鋳造時に粗大な金属間化合物が生成して、これが高温高速変形時に破断の起点となるため高温高速伸びが低く、良好な高温高速成形性が得られない。また成形に必要な伸びが比較的小さく、成形が可能であった場合でも、これらの合金の成形品は粗大な金属間化合物を多数含むために、表３に示したとおり疲労比は０．４以下と低く疲労特性が劣るために、輸送機器等の繰り返し応力が負荷される部材への使用は困難である。
比較例の「合金１５」は粗大な金属間化合物を生成する遷移元素であるＭｎ、Ｃｒの添加量は本発明の範囲を超えていないが、鋳造時の結晶粒を微細化するために添加されるＴｉが多く添加されたために、溶解鋳造時にＣｒ系の金属間化合物の生成を促進して、２０μｍ以上の粒子径のＣｒ系金属化合物が素材に混入した。このため、良好な高温高速成形性が得られず、また成形品の疲労比が０．４以下と低く、疲労特性に劣る。
【００３４】
（実施例２）
実施例１で作製した表１に示す本発明例「合金１」の板厚１ｍｍの供試材より引張試験片（圧延引張幅４ｍｍ、平行部長さ１５ｍｍ）を作製し、表５に示す温度およびひずみ速度条件で１５０％の高温高速変形を与えた。その後、直ちに表５に示す冷却速度で室温まで冷却した。この高温高速変形後の引張試験片の平行部中心領域より、結晶粒界解析用のサンプル（１０ｍｍ×４ｍｍ）を採取して、実施例１で説明した方法により板厚方向中心面における結晶粒界解析を行ない、全結晶粒界に占める亜結晶粒界の割合を算出して、結果を表５にまとめた。
実施例１の場合と同様に亜結晶粒界の割合が５％以上の場合を、組織が亜結晶粒より構成されていると判断し「○」で示した。なお、高温高速変形時に伸びが１５０％未満で破断した場合には、直ちに試験を中断して、サンプルを取り外して表５記載の冷却速度で室温まで冷却し、破断部近傍から結晶粒界解析用のサンプルを採取して、同様の方法で結晶粒界解析を実施した。
【００３５】
【表５】
2007186747.tif 000006
【００３６】
本発明の成分範囲内の「合金１」を本発明の範囲内の温度とひずみ速度で成形した場合の「条件１〜７」では、１５０％の高温高速伸びが得られ、この範囲内の条件で良好な高温高速成形性が得られることが明らかとなった。さらに変形後直ちに、本発明の範囲内の冷却速度で室温まで冷却後に、結晶粒界解析を行なった結果より、いずれの場合もこれ等のサンプルが亜結晶粒界組織６％以上より成っていることが明らかになった。
一方、成分的には本発明の範囲内にある「合金１」を、本発明の範囲外の条件で高温高速成形した比較例である「条件８〜１１」で成形した場合について説明する。「条件８」では変形の温度が本発明範囲より低くいために、高温高速伸びが低く、良好な高温高速成形性が得られない。また、「条件９」は変形温度が本発明範囲より高く、亜結晶粒組織の安定化に寄与するＭｎおよびＣｒ系の析出物が再固溶して亜結晶組織の安定化効果が消失して、変形中に再結晶が生じることにより高温高速伸びが大幅に低下した。さらに、「条件１０」ではひずみ速度が高すぎるために、亜結晶組織が形成されず高温高速成形伸びが低い。「条件１１」では１５０％の高温高速伸びがあったが、高温高速変形後の冷却速度が本発明の範囲より低いため、冷却中に再結晶が生じて、高温高速成形中に形成された亜結晶組織が消滅してしまって、亜結晶組織による強度向上は得られなかった。
【図面の簡単な説明】
【００３７】
【図１】実施例１における角筒成形品からの結晶粒界解析用サンプル採取部位を示す模式図である。
【符号の説明】
【００３８】
１  角筒成形品
２  上面中心部
３  上面コーナー部
４  側面中心部
【図１】
2007186747.tif 000007